(57)【要約】 【課題】メラトニン分泌を抑制することが出来る発光装置を提供する。【解決手段】実施形態の発光装置は、４２０ｎｍ以上４４５ｎｍ以下のピーク波長の光を発する発光素子と、４８５ｎｍ以上５３０ｎｍ未満のピーク波長の光を発する第１の蛍光体と、５３０ｎｍ以上５８０ｎｍ未満のピーク波長の光を発する第２の蛍光体と、６００ｎｍ以上６５０ｎｍ未満のピーク波長の光を発する第３の蛍光体と、を備え、色温度が４６００Ｋ以上５４００Ｋ以下の光を発し、光の発光スペクトルが４５０ｎｍ以上４７０ｎｍ以下の波長で光強度の極小値を有し、極小値が極小値よりも長波長側の最大光強度の６０％以下である。【選択図】図１
2015082596.tif 000002
【特許請求の範囲】
【請求項１】
４２０ｎｍ以上４４５ｎｍ以下のピーク波長の光を発する発光素子と、
４８５ｎｍ以上５３０ｎｍ未満のピーク波長の光を発する第１の蛍光体と、
５３０ｎｍ以上５８０ｎｍ未満のピーク波長の光を発する第２の蛍光体と、
６００ｎｍ以上６５０ｎｍ未満のピーク波長の光を発する第３の蛍光体と、を備え、
発光スペクトルが４５０ｎｍ以上４７０ｎｍ以下の波長で光強度の極小値を有し、前記極小値が前記極小値よりも長波長側の最大光強度の６０％以下で、色温度が４６００Ｋ以上５４００Ｋ以下の光を発することを特徴とする発光装置。
【請求項２】
前記第１および第２の蛍光体が、シリコン（Ｓｉ）、アルミニウム（Ａｌ）、および、ストロンチウム（Ｓｒ）を含む酸窒化物蛍光体であることを特徴とする請求項１記載の発光装置。
【請求項３】
前記発光素子が、青色ＬＥＤであることを特徴とする請求項１または請求項２記載の発光装置。
【請求項４】
前記第２の蛍光体が、５４０ｎｍ以上５６０ｎｍ未満のピーク波長の光を発し、
前記第３の蛍光体が、６２０ｎｍ以上６４０ｎｍ未満のピーク波長の光を発することを特徴とする請求項１ないし請求項３いずれか一項記載の発光装置。
【請求項５】
前記極小値が前記最大光強度の５０％以下であることを特徴とする請求項１ないし請求項４いずれか一項記載の発光装置。
【請求項６】
前記第３の蛍光体が、シリコン（Ｓｉ）、アルミニウム（Ａｌ）、および、ストロンチウム（Ｓｒ）を含む酸窒化物蛍光体であることを特徴とする請求項２記載の発光装置。
【請求項７】
前記発光素子が４３５ｎｍ以下のピーク波長の光を発することを特徴とする請求項１ないし請求項６いずれか一項記載の発光装置。
【請求項８】
前記第１の蛍光体の化学組成が、下記一般式（１）で表されることを特徴とする請求項１ないし請求項７いずれか一項記載の発光装置。
（Ｍ１−ｘ１Ｅｕｘ１）３ｙ１Ａｌｚ１Ｓｉ１６−ｚ１Ｏｕ１Ｎｗ１      （１）
（式（１）中、ＭはＳｒであり、Ｓｒの一部はＢａ、Ｃａ、およびＭｇから選ばれる少なくとも一種で置換されていてもよい。
ｘ１、ｙ１、ｚ１、ｕ１、ｗ１は以下の関係を満たす。
０＜ｘ１≦１、
０．８≦ｙ１≦１．１、
２≦ｚ１≦３．５、
０＜ｕ１≦２、
１．８≦ｚ１−ｕ１、
２２≦ｕ１＋ｗ１≦２４）
【請求項９】
前記第２の蛍光体の化学組成が、下記一般式（２）で表されることを特徴とする請求項１ないし請求項８いずれか一項記載の発光装置。
（Ｍ１−ｘ２Ｃｅｘ２）２ｙ２Ａｌｚ２Ｓｉ１０−ｚ２Ｏｕ２Ｎｗ２      （２）
（一般式（２）中、ＭはＳｒであり、Ｓｒの一部はＢａ、Ｃａ、およびＭｇから選ばれる少なくとも一種で置換されていてもよい。
ｘ２、ｙ２、ｚ２、ｕ２およびｗ２は以下の関係を満たす。
０＜ｘ２≦１、
０．８≦ｙ２≦１．１、
２≦ｚ２≦３．５、
０＜ｕ２≦１
１．８≦ｚ２−ｕ２、
０＜ｗ２、
１３≦ｕ２＋ｗ２≦１５）
【請求項１０】
前記第３の蛍光体の化学組成が、下記一般式（３）で表されることを特徴とする請求項１ないし請求項９いずれか一項記載の発光装置。
（Ｍ１−ｘ３Ｅｕｘ３）２ｙ３Ａｌｚ３Ｓｉ１０−ｚ３Ｏｕ３Ｎｗ３      （３）
（一般式（３）中、ＭはＳｒであり、Ｓｒの一部はＢａ、Ｃａ、およびＭｇから選ばれる少なくとも一種で置換されていてもよい。
ｘ３、ｙ３、ｚ３、ｕ３およびｗ３は以下の関係を満たす。
０＜ｘ３≦１、
０．８≦ｙ３≦１．１、
２≦ｚ３≦３．５、
０＜ｕ３≦１
１．８≦ｚ３−ｕ３、
０＜ｗ３、
１３≦ｕ３＋ｗ３≦１５）
【発明の詳細な説明】
【技術分野】
【０００１】
本発明の実施形態は、発光装置に関する。
【背景技術】
【０００２】
発光ダイオード（Ｌｉｇｈｔ  Ｅｍｉｔｔｉｎｇ  Ｄｉｏｄｅ：ＬＥＤ）を用いた発光装置は、主に励起光源としてのＬＥＤチップと蛍光体との組み合わせから構成される。そして、その組み合わせによって様々な色の発光を実現することができる。
【０００３】
白色光を発する白色発光装置には、例えば、青色光を発する青色ＬＥＤと蛍光体との組み合わせが用いられている。白色発光装置には、蛍光体の励起効率との関係から４６０ｎｍ近傍にピーク波長を備える青色ＬＥＤが一般に使用される。
【０００４】
一方、４６０ｎｍ近傍の光は、人体のメラトニン分泌を促進する。このため、白色発光装置を使用することで生体リズムに変調をきたすことが懸念される。
【先行技術文献】
【特許文献】
【０００５】
【特許文献１】特開２０１２−６４８６０号公報
【特許文献２】特開２０１２−５６９７０号公報
【発明の概要】
【発明が解決しようとする課題】
【０００６】
本発明が解決しようとする課題は、メラトニン分泌を抑制することが出来る発光装置を提供することにある。
【課題を解決するための手段】
【０００７】
実施形態の発光装置は、４２０ｎｍ以上４４５ｎｍ以下のピーク波長の光を発する発光素子と、４８５ｎｍ以上５３０ｎｍ未満のピーク波長の光を発する第１の蛍光体と、５３０ｎｍ以上５８０ｎｍ未満のピーク波長の光を発する第２の蛍光体と、６００ｎｍ以上６５０ｎｍ未満のピーク波長の光を発する第３の蛍光体と、を備え、発光スペクトルが４５０ｎｍ以上４７０ｎｍ以下の波長で光強度の極小値を有し、前記極小値が前記極小値よりも長波長側の最大光強度の６０％以下で、色温度が４６００Ｋ以上５４００Ｋ以下の光を発する。
【図面の簡単な説明】
【０００８】
【図１】第１の実施形態の発光装置の模式断面図である。
【図２】第１の実施形態の発光装置の発光スペクトルを示す図である。
【図３】光の波長とメラトニン分泌量の関係を示す図である。
【図４】第１の実施形態のルーメン当量と平均演色評価数（Ｒａ）の関係の一例を示す図である。
【図５】第１の実施形態の発光装置の発光スペクトルのシミュレーション結果を示す図である。
【図６】第１の実施形態の発光装置の発光スペクトルのシミュレーション結果を示す図である。
【図７】第１の実施形態の発光装置の発光スペクトルのシミュレーション結果を示す図である。
【図８】第１の実施形態の発光装置の発光スペクトルのシミュレーション結果を示す図である。
【図９】第２の実施形態の発光装置の模式断面図である。
【発明を実施するための形態】
【０００９】
本明細書中、発光素子や蛍光体のピーク波長とは、発光素子や蛍光体の発する光の分布の中で光強度が最大となる波長を意味する。なお、ピーク波長や光強度は、公知の光スペクトルアナライザや光パワーメータ等を用いて測定することが可能である。
【００１０】
また、本明細書中、発光スペクトルとは、波長に対する光強度の分布を意味するものとする。
【００１１】
以下、図面を用いて実施形態について説明する。
【００１２】
（第１の実施形態）
本実施形態の発光装置は、４２０ｎｍ以上４４５ｎｍ以下のピーク波長の光を発する発光素子と、４８５ｎｍ以上５３０ｎｍ未満のピーク波長の光を発する第１の蛍光体と、５３０ｎｍ以上５８０ｎｍ未満のピーク波長の光を発する第２の蛍光体と、６００ｎｍ以上６５０ｎｍ未満のピーク波長の光を発する第３の蛍光体と、を備える。そして、発光装置は、発光スペクトルが４５０ｎｍ以上４７０ｎｍ以下の波長で光強度の極小値を有し、極小値が極小値よりも長波長側の最大光強度の６０％以下で、色温度が４６００Ｋ以上５４００Ｋ以下の光を発する。
【００１３】
図１は、本実施形態の発光装置の模式断面図である。この発光装置１０は、白色光を発する白色発光装置である。特に、白色光が、色温度４６００Ｋ以上５４００Ｋ以下の昼白色となる白色発光装置（白色ＬＥＤ）である。
【００１４】
発光装置１０は、発光素子を実装する平面を有する基板１２を備えている。基板１２には、例えば、高反射材料が用いられる。
【００１５】
そして、４２０ｎｍ以上４４５ｎｍ以下のピーク波長の光を発する発光素子１４として、例えば、青色ＬＥＤが基板１２の平面上に実装されている。青色ＬＥＤは、例えば金のワイヤ１６を介して図示しない配線に接続されている。そして、この配線を介して外部から駆動電流が青色ＬＥＤに供給されることにより、青色ＬＥＤが励起用の青色光を発生する。
【００１６】
青色ＬＥＤは、例えば、発光層をＧａＩｎＮとするＡｌＧａＩｎＮ系ＬＥＤである。
【００１７】
発光素子１４上には、半球形状の透明樹脂からなる素子封止透明層１８が設けられている。透明樹脂は例えばシリコーン樹脂である。
【００１８】
さらに、素子封止透明層１８を覆うように、平面に対して垂直な断面における外周形状が半円状の第１の蛍光体層２０が形成されている。第１の蛍光体層２０には、発光素子１４から出射される光を励起光とし、６００ｎｍ以上６５０ｎｍ未満のピーク波長の光を発光する第３の蛍光体が含有される。
【００１９】
第３の蛍光体は、赤色蛍光体である。第１の蛍光体層２０は、例えば、赤色蛍光体の粒子が、例えば、透明なシリコーン樹脂中に分散されて形成される。第１の蛍光体層２０は、青色ＬＥＤから発生された青色光を吸収して赤色光に変換する。
【００２０】
第１の蛍光体層２０を覆うように、平面に対して垂直な断面における外周形状が半円状の第２の蛍光体層２２が形成されている。第２の蛍光体層２２には、発光素子１４から出射される光を励起光とし、第１の蛍光体のピーク波長より短いピーク波長の光を発光する第２の蛍光体が含有される。
【００２１】
第２の蛍光体は、黄色蛍光体である。第２の蛍光体層２２は、例えば、黄色蛍光体の粒子が、例えば、透明なシリコーン樹脂中に分散されて形成される。第２の蛍光体層２２は、青色ＬＥＤから発生された青色光を吸収して黄色光に変換する。第２の蛍光体の発するピーク波長は、５３０ｎｍ以上５８０ｎｍ未満である
【００２２】
第２の蛍光体層２２を覆うように、平面に対して垂直な断面における外周形状が半円状の第３の蛍光体層２４が形成されている。第３の蛍光体層２４には、発光素子１４から出射される光を励起光とし、第２および第３の蛍光体のピーク波長より短いピーク波長の光を発光する第１の蛍光体が含有される。
【００２３】
第１の蛍光体は、緑色蛍光体である。第３の蛍光体層２４は、例えば、緑色蛍光体の粒子が、例えば、透明なシリコーン樹脂中に分散されて形成される。第３の蛍光体層２４は、青色ＬＥＤから発生された青色光を吸収して緑色光に変換する。第１の蛍光体の発するピーク波長は、４８５ｎｍ以上５３０ｎｍ未満である
【００２４】
図２は、本実施形態の発光装置の発光スペクトルを示す図である。発光装置１０の発する白色光（Ｗ）の発光スペクトルを示す。また、第１の蛍光体（緑色蛍光体）の発する緑色光（Ｇ）の発光スペクトル、第２の蛍光体（黄色蛍光体）の発する黄色光（Ｙ）の発光スペクトル、および、第３の蛍光体（赤色蛍光体）の発する赤色光（Ｒ）の発光スペクトルを示す。
【００２５】
本実施形態の発光装置１０は、色温度が４６００Ｋ以上５４００Ｋ以下の昼白色の白色光を発する。そして、本実施形態の発光装置１０は、光の発光スペクトルが４５０ｎｍ以上４７０ｎｍ以下の波長で光強度の極小値（図中ＩＶ）を備える。いいかえれば、光の発光スペクトルが４５０ｎｍ以上４７０ｎｍ以下に底がある谷を備えている。そして、極小値（図中ＩＶ）が、極小値よりも長波長側の最大光強度（図中ＩＷ）の６０％以下である。
【００２６】
図３は、光の波長とメラトニン分泌量の関係を示す図である。図に示すように、光の波長が４６０ｎｍ近傍で、メラトニン分泌量が最大となる。したがって、例えば、夜間に４６０ｎｍ近傍の強い光を照明装置から人間が浴びると、メラトニン分泌が促進される。したがって、生体リズムに変調をきたし、例えば、不眠の要因となる懸念がある。
【００２７】
特に、色温度が４６００Ｋ以上５４００Ｋ以下の昼白色の発光装置は、青色成分の光強度が高いため、メラトニン分泌が促進される。したがって、例えば、電球色の発光装置に比べ、生体リズムの変調に対する懸念が大きくなる。
【００２８】
本実施形態の発光装置１０は、４６０ｎｍ近傍の光強度が低い。したがって、メラトニン分泌が抑制され、生体リズムの維持が可能となる。また、ピーク波長が、上記範囲に定められる光を発する発光素子、第１の蛍光体、第２の蛍光体、第３の蛍光体を備えることで、優れた発光効率および高い演色性を実現することが可能となる。
【００２９】
以下、発光装置の発光スペクトルのシミュレーション結果の具体例を示す。ピーク波長が、本実施形態の範囲に定められる発光素子、第１の蛍光体、第２の蛍光体、第３の蛍光体を用いることで、４６０ｎｍ近傍の光強度が抑制され、かつ、優れた発光効率および高い演色性を実現できることを示す。シミュレーションは以下の手順で行っている。
【００３０】
まず、青色ＬＥＤの発光スペクトルを実測する。そして、青色ＬＥＤによって励起される第１の蛍光体（緑色蛍光体）、第２の蛍光体（黄色蛍光体）、第３の蛍光体（赤色蛍光体）の発光スペクトルを、青色ＬＥＤの発光スペクトルに足し合わせる。第１の蛍光体（緑色蛍光体）、第２の蛍光体（黄色蛍光体）、第３の蛍光体（赤色蛍光体）は、すべて、シリコン（Ｓｉ）、アルミニウム（Ａｌ）、ストロンチウム（Ｓｒ）を含む酸窒化物蛍光体、いわゆるサイアロン蛍光体とした。
【００３１】
この際、青色ＬＥＤの発光スペクトルに対して、第１の蛍光体（緑色蛍光体）のピーク波長と、第１の蛍光体（緑色蛍光体）と第２の蛍光体（黄色蛍光体）のピーク強度比を変数とし、足し合わせた発光スペクトルの色温度が５０００Ｋの昼白色（Ｃｘ＝０．３４５２、Ｃｙ＝０．３５１７）となるように各蛍光体のピーク強度比を調整した。さらに、青色ＬＥＤのピーク波長を変化させ、色温度が５０００Ｋの昼白色となるよう各蛍光体のピーク強度比を調整した。
【００３２】
第２の蛍光体（黄色蛍光体）のピーク波長は、５４９ｎｍに固定した。第３の蛍光体（赤色蛍光体）のピーク波長は、６３３ｎｍに固定した。
【００３３】
図４は、シミュレーションによって得られるルーメン当量と平均演色評価数（Ｒａ）の関係の一例を示す図である。青色ＬＥＤのピーク波長を変化させた場合の関係を示す。
【００３４】
上記シミュレーションを行った結果、波長４５０ｎｍ以上４７０ｎｍ以下に極小値を備える条件を抽出した。さらに、その条件について、極小値（ＩＶ）と白色光の光強度の最大値（ＩＷ）の強度比（ＩＶ／ＩＷ）、ルーメン当量、および、平均演色評価数（Ｒａ）が良好な条件を抽出した。
【００３５】
上記のように抽出された実施例１〜９のシミュレーション条件と結果を表１に示す。表１には、発光素子および各蛍光体のピーク波長を示す。また、緑色蛍光体、黄色蛍光体、赤色蛍光体の光の強度を示す。この強度は、青色発光素子の光強度の積分値を１とした場合の、各蛍光体の光強度の積分値である。
【００３６】
また、白色光の発光スペクトルの極小値の波長、および、極小値（ＩＶ）と、この極小値よりも長波長側の白色光の光強度の最大値（ＩＷ）の強度比（ＩＶ／ＩＷ）を示す。さらに白色光のルーメン当量、平均演色評価数（Ｒａ）を示している。なお、ルーメン当量は、発光効率の理論値である。
【００３７】
【表１】
2015082596.tif 000003
【００３８】
図５〜８は、第１の実施形態の実施例１〜９の発光スペクトルのシミュレーション結果を示す図である。図５（ａ）は実施例１、図５（ｂ）は実施例２である。図６（ａ）は実施例３、図６（ｂ）は実施例４である、図６（ｃ）は実施例５である。図７（ａ）は実施例６、図７（ｂ）は実施例７である、図７（ｃ）は実施例８である。図８は実施例９である。
【００３９】
表１および図５〜８に示すように、ピーク波長が、本実施形態の範囲に定められる発光素子、第１の蛍光体、第２の蛍光体、第３の蛍光体を用いることで、４６０ｎｍ近傍の光強度が抑制され、かつ、優れた発光効率および高い演色性（Ｒａ）が実現される。
【００４０】
実施例１〜９で示されるように、極小値と（ＩＶ）と最大値（ＩＷ）の強度比（ＩＶ／ＩＷ）を小さくする観点からは、発光素子のピーク波長が４３５ｎｍ以下であることが望ましい。
【００４１】
なお、極小値を小さくし、優れた発光効率および高い演色性を安定して実現する観点からは、第２の蛍光体（黄色蛍光体）が、５４０ｎｍ以上５６０ｎｍ未満のピーク波長の光を発し、第３の蛍光体（緑色蛍光体）が、６２０ｎｍ以上６４０ｎｍ未満のピーク波長の光を発することが望ましい。
【００４２】
第１の蛍光体（緑色蛍光体）は、シリコン（Ｓｉ）、アルミニウム（Ａｌ）、ストロンチウム（Ｓｒ）を含む酸窒化物蛍光体、いわゆるサイアロン蛍光体であることが望ましい。この蛍光体は、Ｓｒ３Ｓｉ１３Ａｌ３Ｏ２Ｎ２１の結晶構造と実質的に同じ結晶構造を備える母体を含み、この母体はＥｕで付活されている。
【００４３】
第１の蛍光体（緑色蛍光体）の一例となるサイアロン蛍光体の化学組成は、下記一般式（１）で表わされる。
（Ｍ１−ｘ１Ｅｕｘ１）３ｙ１Ａｌｚ１Ｓｉ１６−ｚ１Ｏｕ１Ｎｗ１      （１）
（一般式（１）中、ＭはＳｒであり、Ｓｒの一部はＢａ、Ｃａ、およびＭｇから選ばれる少なくとも一種で置換されていてもよい。
ｘ１、ｙ１、ｚ１、ｕ１、ｗ１は以下の関係を満たす。
０＜ｘ１≦１、
０．８≦ｙ１≦１．１、
２≦ｚ１≦３．５、
０＜ｕ１≦２、
１．８≦ｚ１−ｕ１、
２２≦ｕ１＋ｗ１≦２４）
【００４４】
シリコン（Ｓｉ）、アルミニウム（Ａｌ）、ストロンチウム（Ｓｒ）を含む酸窒化物蛍光体のサイアロン系緑色蛍光体は、４２０ｎｍ以上４４５ｎｍ以下の励起光に対して高い励起効率を備える。したがって、第１の蛍光体として、サイアロン系緑色蛍光体を用いることにより、４２０ｎｍ以上４４５ｎｍ以下のピーク波長の光を発する短波長の青色ＬＥＤを用いても、高い励起効率を実現することが可能である。
【００４５】
第２の蛍光体（黄色蛍光体）は、シリコン（Ｓｉ）、アルミニウム（Ａｌ）、ストロンチウム（Ｓｒ）を含む酸窒化物蛍光体、いわゆるサイアロン蛍光体であることが望ましい。この蛍光体は、Ｓｒ２Ｓｉ７Ａｌ３ＯＮ１３の結晶構造と実質的に同じ結晶構造を備える母体を含み、この母体はＣｅで付活されている。
【００４６】
第２の蛍光体（黄色蛍光体）の一例となるサイアロン蛍光体の化学組成は、下記一般式（２）で表わされる。
（Ｍ１−ｘ２Ｃｅｘ２）２ｙ２Ａｌｚ２Ｓｉ１０−ｚ２Ｏｕ２Ｎｗ２      （２）
（一般式（２）中、ＭはＳｒであり、Ｓｒの一部はＢａ、Ｃａ、およびＭｇから選ばれる少なくとも一種で置換されていてもよい。
ｘ２、ｙ２、ｚ２、ｕ２およびｗ２は以下の関係を満たす。
０＜ｘ２≦１、
０．８≦ｙ２≦１．１、
２≦ｚ２≦３．５、
０＜ｕ２≦１
１．８≦ｚ２−ｕ２、
０＜ｗ２、
１３≦ｕ２＋ｗ２≦１５）
【００４７】
シリコン（Ｓｉ）、アルミニウム（Ａｌ）、ストロンチウム（Ｓｒ）を含む酸窒化物蛍光体のサイアロン系黄色蛍光体は、４２０ｎｍ以上４４５ｎｍ以下の励起光に対して高い励起効率を備える。したがって、第２の蛍光体として、サイアロン系黄色蛍光体を用いることにより、４２０ｎｍ以上４４５ｎｍ以下のピーク波長の光を発する短波長の青色ＬＥＤを用いても、高い励起効率を実現することが可能である。
【００４８】
第３の蛍光体（赤色蛍光体）は、例えば、シリコン（Ｓｉ）、アルミニウム（Ａｌ）、ストロンチウム（Ｓｒ）を含む酸窒化物蛍光体、いわゆるサイアロン蛍光体である。この蛍光体は、Ｓｒ２Ｓｉ７Ａｌ３ＯＮ１３の結晶構造と実質的に同じ結晶構造を備える母体を含み、この母体はＥｕで付活されている。
【００４９】
本実施形態の第３の蛍光体（赤色蛍光体）の化学組成は、下記一般式（３）で表わされる。
（Ｍ１−ｘ３Ｅｕｘ３）２ｙ３Ａｌｚ３Ｓｉ１０−ｚ３Ｏｕ３Ｎｗ３      （３）
（一般式（３）中、ＭはＳｒであり、Ｓｒの一部はＢａ、Ｃａ、およびＭｇから選ばれる少なくとも一種で置換されていてもよい。
ｘ３、ｙ３、ｚ３、ｕ３およびｗ３は以下の関係を満たす。
０＜ｘ３≦１、
０．８≦ｙ３≦１．１、
２≦ｚ３≦３．５、
０＜ｕ３≦１
１．８≦ｚ３−ｕ３、
０＜ｗ３、
１３≦ｕ３＋ｗ３≦１５）
【００５０】
第３の蛍光体として、シリコン（Ｓｉ）、アルミニウム（Ａｌ）、ストロンチウム（Ｓｒ）を含む酸窒化物蛍光体を用いることにより、高い発光効率を実現することが容易となる。
【００５１】
本実施形態の発光装置１０において、発する光の発光スペクトルの極小値が、発光スペクトルの極小値よりも長波長側の最大光強度の５０％以下であることが望ましく、３０％以下であることがより望ましい。
【００５２】
本実施形態の発光装置によれば、優れた発光効率および高い演色性を備え、メラトニン分泌を抑制することが出来る白色発光装置を実現することが可能となる。
【００５３】
（第２の実施形態）
本実施形態の発光装置は、第１、第２および第３の蛍光体が、混合されて樹脂中に含有されていること以外は、第１の実施形態と同様である。したがって、第１の実施形態と重複する内容については、記述を省略する。
【００５４】
図９は、本実施形態の発光装置の模式断面図である。この発光装置５０は、白色光を発する白色発光装置である。特に、白色光が、色温度４６００Ｋ以上５４００Ｋ以下の昼白色となる白色発光装置（白色ＬＥＤ）である。
【００５５】
発光装置５０は、素子封止透明層１８を覆うように、平面に対して垂直な断面における外周形状が半円状の蛍光体層３０が形成されている。蛍光体層３０には、例えば、第１の蛍光体（緑色蛍光体）、第２の蛍光体（黄色蛍光体）、第３の蛍光体（赤色蛍光体）の粒子が、例えば、透明なシリコーン樹脂中に混合されて分散されて形成される。
【００５６】
本実施形態の発光装置５０は、第１、第２および第３の蛍光体が、同一の樹脂層内に混合して含まれる。したがって、第１の実施形態と比較し、蛍光体層３０の形成が容易になる。
【００５７】
本実施形態の発光装置において、第１、第２および第３の蛍光体が、すべて、シリコン（Ｓｉ）、アルミニウム（Ａｌ）、ストロンチウム（Ｓｒ）を含む酸窒化物蛍光体、いわゆるサイアロン蛍光体であることが望ましい。第１、第２および第３の蛍光体をすべて、サイアロン蛍光体とすることにより、各蛍光体粒子の形状や重量が近くなり、蛍光体層を形成する際の、蛍光体粒子の分散性および分散後の均一性が向上する。したがって、均一な発光分布を備える白色発光装置が実現可能となる。
【００５８】
実施形態においては、発光層をＧａＩｎＮとするＡｌＧａＩｎＮ系ＬＥＤを用いる場合を例に説明した。発光層（活性層）として、ＩＩＩ−Ｖ族化合物半導体である窒化アルミニウムガリウムインジウム（ＡｌＧａＩｎＮ）、あるいはＩＩ−ＶＩ族化合物半導体である酸化マグネシウム亜鉛（ＭｇＺｎＯ）等を用いたＬＥＤを用いることが出来る。
【００５９】
例えば、発光層として用いるＩＩＩ−Ｖ族化合物半導体は、Ａｌ、Ｇａ、及びＩｎからなる群から選ばれた少なくとも１種を含む窒化物半導体である。この窒化物半導体は、具体的には、ＡｌｘＧａｙＩｎ（１−ｘ−ｙ）Ｎ（０≦ｘ≦１、０≦ｙ≦１、０≦（ｘ＋ｙ）≦１）と表わされるものである。このような窒化物半導体には、ＡｌＮ、ＧａＮ、及びＩｎＮの２元系、ＡｌｘＧａ（１−ｘ）Ｎ（０＜ｘ＜１）、ＡｌｘＩｎ（１−ｘ）Ｎ（０＜ｘ＜１）、及びＧａｙＩｎ（１−ｙ）Ｎ（０＜ｙ＜１）の３元系、更にすべてを含む４元系のいずれもが含まれる。Ａｌ、Ｇａ、及びＩｎの組成ｘ、ｙ、（１−ｘ−ｙ）に基づいて、紫外から青までの範囲の発光ピーク波長が決定される。また、ＩＩＩ族元素の一部をホウ素（Ｂ）、タリウム（Ｔｌ）等に置換することができる。更に、Ｖ族元素のＮの一部をリン（Ｐ）、ヒ素（Ａｓ）、アンチモン（Ｓｂ）、ビスマス（Ｂｉ）等に置換することができる。
【００６０】
また、蛍光層の透明基材としては、シリコーン樹脂を例に説明したが、励起光の透過性が高く、かつ耐熱性の高い任意の材料を用いることができる。そのような材料として、例えば、シリコーン樹脂の他に、エポキシ樹脂、ユリア樹脂、フッ素樹脂、アクリル樹脂、ポリイミド樹脂等が使用可能である。特に、入手し易く、取り扱いやすく、しかも安価であることから、エポキシ樹脂やシリコーン樹脂が好適に使用される。また、樹脂以外でも、ガラス、焼結体等を用いることもできる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。例えば、一実施形態の構成を他の実施形態の構成に加えたり置き換えたりしてもかまわない。これら実施形態やその変形は、発明の範囲や要旨に含まれるとともに、特許請求の範囲に記載された発明とその均等の範囲に含まれる。
【符号の説明】
【００６２】
１０      発光装置
１４      発光素子
２０      第１の蛍光体層
２２      第２の蛍光体層
２４      第３の蛍光体層
３０      蛍光体層
５０      発光装置
【図１】
2015082596.tif 000004
【図３】
2015082596.tif 000005
【図９】
2015082596.tif 000006
【図２】
2015082596.tif 000007
【図４】
2015082596.tif 000008
【図５】
2015082596.tif 000009
【図６】
2015082596.tif 000010
【図７】
2015082596.tif 000011
【図８】
2015082596.tif 000012